(57)【要約】  ２パートシアノアクリレート／フリーラジカル硬化性接着剤系を提供する。【特許請求の範囲】
【請求項１】
（ａ）シアノアクリレート成分および過酸化物触媒を含む第１パートおよび
（ｂ）フリーラジカル硬化性成分、およびベンゾイルチオ尿素またはベンゾイルチオウレタンの誘導体を含む第２パートを含む２パート硬化性組成物であって、一緒に混合されると、過酸化物触媒は、フリーラジカル硬化性成分の硬化を開始し、ベンゾイルチオ尿素またはベンゾイルチオウレタンの誘導体は、シアノアクリレート成分の硬化を開始する組成物。
【請求項２】
シアノアクリレート成分が、Ｈ２Ｃ＝Ｃ（ＣＮ）−ＣＯＯＲ（式中、Ｒは、アルキル、アルコキシアルキル、シクロアルキル、アルケニル、アラルキル、アリール、アリルおよびハロアルキル基から選択される）を含む、請求項１に記載の組成物。
【請求項３】
過酸化物触媒が、パーベンゾエートを含む、請求項１に記載の組成物。
【請求項４】
過酸化物触媒が、ｔ−ブチルパーベンゾエートまたはクメンヒドロペルオキシドである、請求項１に記載の組成物。
【請求項５】
過酸化物触媒が、シアノアクリレート成分の約０．０１重量パーセント〜約１０重量パーセントの量で存在する、請求項１に記載の組成物。
【請求項６】
フリーラジカル硬化性成分が、（メタ）アクリレート成分、マレイミド、イタコナミド、またはナジミド含有化合物、およびそれらの組み合わせから選択される、請求項１に記載の組成物。
【請求項７】
フリーラジカル硬化性成分が、ポリエチレングリコールジ（メタ）アクリレート、テトラヒドロフラン（メタ）アクリレートおよびジ（メタ）アクリレート、ヒドロキシプロピル（メタ）アクリレート、ヘキサンジオールジ（メタ）アクリレート、トリメチロールプロパントリ（メタ）アクリレート、ジエチレングリコールジメタクリレート、トリエチレングリコールジメタクリレート、ベンジルメタクリレート、テトラエチレングリコールジメタクリレート、ジプロピレングリコールジメタクリレート、ジ−（ペンタメチレングリコール）ジメタクリレート、テトラエチレングリコールジアクリレート、ジグリセロールテトラメタクリレート、テトラメチレンジメタクリレート、エチレンジメタクリレート、ネオペンチルグリコールジアクリレート、トリメチロールプロパントリアクリレート、ビスフェノール−Ａモノおよびジ（メタ）アクリレート、エトキシル化ビスフェノール−Ａ（メタ）アクリレート、およびビスフェノール−Ｆモノおよびジ（メタ）アクリレートからなる群から選択される（メタ）アクリレート成分である、請求項１に記載の組成物。
【請求項８】
第１パートが、デュアルチャンバーシリンジの第１のチャンバーに収容され、第２パートが、デュアルチャンバーシリンジの第２のチャンバーに収容される、請求項１に記載の組成物。
【請求項９】
第２パートが、可塑剤、充填剤および強化剤のうちの少なくとも１つをさらに含む、請求項１に記載の組成物。
【請求項１０】
強化剤が、（１）（ａ）エチレン、アクリル酸メチルおよびカルボン酸硬化部位を有するモノマーの組み合わせの反応生成物、（２）（ｂ）エチレンとアクリル酸メチルのジポリマー、（３）（ａ）と（ｂ）の組み合わせ、（４）塩化ビニリデン−アクリロニトリル共重合体、（５）塩化ビニル／酢酸ビニル共重合体、（６）ポリエチレンとポリ酢酸ビニルの共重合体、およびその組み合わせからなる群から選択されるメンバーである、請求項９に記載の組成物。
【請求項１１】
第１パートおよび第２パートが、体積で約１：１の比率で存在する、請求項１に記載の組成物。
【請求項１２】
第１パートおよび第２パートがそれぞれ、デュアルチャンバー容器の別個のチャンバーに収容されている、請求項１に記載の組成物。
【請求項１３】
ベンゾイルチオ尿素またはベンゾイルチオウレタンの誘導体が、一般構造Ｉ
【化１】
2021534293.tif 000040
（式中、
Ｚは、ＯまたはＮ−Ｒであり、Ｒは、水素、アルキル、アルケニル、ヒドロキシアルキル、ヒドロキシアルケニル、カルボニル、アルキレン（メタ）アクリレート、カルボキシル、またはスルホナトから選択されるか、またはＲ’は、フェニル環に結合する直接結合であり、Ｒ’は、水素、アルキル、アルケニル、シクロアルキル、アリール、ヒドロキシアルキル、ヒドロキシアルケニル、アルキレン−またはアルケニレン−エーテル、カルボニル、アルキレン（メタ）アクリレート、カルボキシル、ニトロソまたはスルホナトから選択され、Ｘは、ハロゲン、アルキル、アルケニル、ヒドロキシアルキル、ヒドロキシアルケニル、アルコキシ、アミノ、カルボキシル、ニトロソ、スルホネート、ヒドロキシルまたはハロアルキルであり、Ｙは、−ＳＯ２ＮＨ−、−ＣＯＮＨ−、−ＮＨ−、および−ＰＯ（ＮＨＣＯＮＨＣＳＮＨ２）ＮＨ−であり、ｎは、０または１、ｍは１または２である。）
内または一般構造ＩＡ
【化２】
2021534293.tif 000041
（式中、
ＲおよびＲ’は、水素、アルキル、アルケニル、アリール、ヒドロキシアルキル、ヒドロキシアルケニル、アルキレン（メタ）アクリレート、カルボニル、カルボキシル、またはスルホナトから独立して選択されるか、またはＲおよびＲ’は、一緒になって炭素環式またはヘテロ原子含有環を形成するかまたはＲ’はフェニル環に結合する直接結合であり、Ｘは、ハロゲン、アルキル、アルケニル、シクロアルキル、ヒドロキシアルキル、ヒドロキシアルケニル、アルコキシ、アミノ、アルキレン−またはアルケニレン−エーテル、アルキレン（メタ）アクリレート、カルボニル、カルボキシル、ニトロソ、スルホネート、ヒドロキシルまたはハロアルキルであり、Ｙは、−ＳＯ２ＮＨ−、−ＣＯＮＨ−、−ＮＨ−、および−ＰＯ（ＮＨＣＯＮＨＣＳＮＨ２）ＮＨ−であり、ｎは、０または１、ｍは１または２である。）内にある、請求項１に記載の組成物。
【請求項１４】
ベンゾイルチオ尿素またはベンゾイルチオウレタンの誘導体が、それぞれ構造ＩＩまたはＩＩＡ
【化３】
2021534293.tif 000042
（式中、
Ｒ、Ｒ’、Ｚ、Ｘ、Ｙ、およびｎは上記で定義されたとおりである。）内にある、請求項１に記載の組成物。
【請求項１５】
ベンゾイルチオ尿素またはベンゾイルチオウレタンの誘導体が、それぞれ構造ＩＩＩまたはＩＩＩＡ
【化４】
2021534293.tif 000043
（式中、Ｒ、Ｘ、Ｙ、およびｎは上記で定義された通りであり、Ｘ’はＸとして定義されている。）内にある、請求項１に記載の組成物。
【請求項１６】
ベンゾイルチオ尿素またはベンゾイルチオウレタンの誘導体が、構造ＩＶ
【化５】
2021534293.tif 000044
（式中、Ｒ、Ｒ’、Ｘ、Ｙ、およびｎは上記で定義されたとおりであり、ｍは２である。）内にある、請求項１に記載の組成物。
【請求項１７】
ベンゾイルチオ尿素またはベンゾイルチオウレタンの誘導体が、それぞれ構造ＩＩまたはＩＩＡ
【化６】
2021534293.tif 000045
（式中、Ｒ、Ｘ、Ｙ、およびｎは上記で定義された通りであり、Ｘ’はＸとして定義されている。）内にある、請求項１に記載の組成物。
【請求項１８】
ベンゾイルチオ尿素またはベンゾイルチオウレタンの誘導体が、
【化７】
2021534293.tif 000046
【化８】
2021534293.tif 000047
【化９】
2021534293.tif 000048
【化１０】
2021534293.tif 000049
【化１１】
2021534293.tif 000050
【化１２】
2021534293.tif 000051
【化１３】
2021534293.tif 000052
【化１４】
2021534293.tif 000053
【化１５】
2021534293.tif 000054
【化１６】
2021534293.tif 000055
【化１７】
2021534293.tif 000056
【化１８】
2021534293.tif 000057
【化１９】
2021534293.tif 000058
を含む、請求項１に記載の組成物。
【発明の詳細な説明】
【技術分野】
【０００１】
２パートシアノアクリレート／フリーラジカル硬化性接着剤系を提供する。
【背景技術】
【０００２】
（関連技術の簡単な説明）
シアノアクリレート接着剤などの硬化性組成物は、一般に数分で、特定の基材に応じて、多くの場合数秒で、広範囲の基材を迅速に接着する優れた能力でよく認識されている。
【０００３】
シアノアクリレートの重合は、ほとんどの表面で通常の大気条件下で見られる求核試薬によって開始される。表面化学による開始は、２つの表面が２つの表面間のシアノアクリレートの小さな層と密接に接触しているときに十分な開始種が利用可能であることを意味する。これらの条件下では、短時間で強い結合が得られる。したがって、本質的に、シアノアクリレートはしばしば瞬間接着剤として機能する。
【０００４】
シアノアクリレート接着剤の性能、特に耐久性は、高温条件および／または高相対湿度条件にさらされると疑わしいことがよくある。これらの用途に依存する欠点に対抗するために、シアノアクリレート接着剤配合物に含めるための多くの添加剤が確認されている。改善は依然として有益であると見なされる。
【０００５】
物理的特性を変更するために、さまざまな添加剤と充填剤がシアノアクリレート組成物に添加されている。
【０００６】
例えば、Ｓｅｒｎｉｕｋらの米国特許第３，１８３，２１７号は、メタクリル酸またはメタクリル酸メチルモノマーと非極性または低極性オレフィンとのフリーラジカル重合を開示し、モノマーはフリーデルクラフツハロゲン化物と錯体を形成している。
【０００７】
Ｔａｋｅｓｈｉｔａの米国特許第３，９６３，７７２号はポリマー鎖の一端でより反応性の高いアルキレン単位で実質的に末端化された短鎖交互コポリマーをもたらすアルキレンおよびアクリルモノマーの液体テロマーを開示する。液体テロマーは、その液相のために、充填剤、添加剤などを容易に組み込むことを可能にする高分子量ゴム用のエラストマーポリマーを製造するのに有用である。
【０００８】
Ｏ’Ｃｏｎｎｏｒの米国特許第４，４４０，９１０号は、エラストマー、すなわちアクリルゴムの添加によって達成される、靭性が改善されたシアノアクリレート組成物を対象としている。これらのゴムは、（ｉ）アクリル酸のアルキルエステルのホモポリマー、（ｉｉ）アクリル酸のアルキルエステルまたはアクリル酸のアルコキシエステルとの、低級アルケンなどの別の重合可能なモノマーのコポリマー、（ｉｉｉ）アクリル酸のアルキルエステルの共重合体、（ｉｖ）アクリル酸のアルコキシエステルの共重合体および（ｖ）それらの混合物のいずれかである。
【０００９】
Ｍｉｌｌｅｔらの米国特許第４，５６０，７２３号は、コアシェルポリマーを含む強化剤と、１以上の非置換または置換アリール基を含む有機化合物を含むサステナ（ｓｕｓｔａｉｎｅｒ）を含むシアノアクリレート接着剤組成物を開示する。サステナは、接着剤の硬化した結合の熱エージング後の靭性の保持を改善すると報告されている。コアシェルポリマーを酸洗浄で処理して、コアシェルポリマーの製造プロセスから残った塩、石鹸、またはその他の求核種などの重合の原因となる不純物をすべて除去する。
【００１０】
Ｍｉｔｒｙの米国特許第５，３４０，８７３号は、二塩基性脂肪族または芳香族カルボン酸およびグリコールから誘導されたポリエステルポリマーを有効強化量含むことにより、改善された強靭性を有するシアノアクリレート接着剤組成物を開示する。
【００１１】
Ｏｈｓａｗａらの米国特許第５，９９４，４６４号は、シアノアクリレートモノマーとシアノアクリレートモノマーと混和性または相溶性のあるエラストマーおよびシアノアクリレートモノマーと相溶性があるが、混和性はないコアシェルポリマーを含むシアノアクリレート接着剤組成物を開示している。
【００１２】
Ｗｏｊｃｉａｋの米国特許第６，８３３，１９６号は、鋼とＥＰＤＭゴム基材との間のシアノアクリレート組成物の靭性を高める方法を開示している。開示される方法は、以下のステップによって定義される。シアノアクリレート成分を提供する、メチルメタクリルモノマーと、ブチルアクリルモノマーおよびイソボルニルアクリルモノマーのうちの少なくとも１つを含む強化剤を提供し、それにより、アクリルモノマー強化剤は、シアノアクリレート組成物の靭性を増強し、硬化すると、シアノアクリレート組成物は、室温硬化で７２時間、１２１℃で２時間後硬化後に約４４００ｐｓｉ以上の平均引張せん断強度を有する。
【００１３】
（メタ）アクリル酸エステル（すなわち、アクリレート）のフリーラジカル重合によって硬化する反応性アクリル接着剤は知られているが、特定の欠点を抱えている。商業的に重要なアクリル接着剤、特にメタクリル酸メチルから作られた接着剤は不快な臭いがする傾向がある。メタクリル酸メチルベースのアクリル接着剤も引火点が低い（約５９°Ｆ）。低引火点は、接着剤の保管および輸送中に特に問題になる。引火点が１４１°Ｆ以下の場合、米国運輸省は、製品を「可燃性」に分類し、マーキングと特別な保管と輸送条件が必要である。
【００１４】
Ｒｉｇｈｅｔｔｉｎｉの米国特許第６，５６２，１８１号は、それぞれがオレフィン基の不飽和炭素原子に直接結合している少なくとも３つの官能基を有するオレフィン基を含む３官能性オレフィン第１のモノマー、（ｂ）第１のモノマーと共重合可能なオレフィン性の第２のモノマー、（ｃ）レドックス開始剤系、および（ｄ）反応性希釈剤を接着剤組成物であって、組成物が室温で液体であり、１００％反応性であり、揮発性有機溶媒を実質的に含まず、室温で硬化可能である接着剤組成物を記載することにより、前段落で取り組む問題の解決策を提供することを意図した。
【００１５】
さらに最近では、Ｂｕｒｎｓの米国特許第９，３７１，４７０号は、（ａ）シアノアクリレート成分および過酸化物開始剤を含む第１パートと、（ｂ）フリーラジカル硬化性成分および遷移金属を含む第２パートを含む２パート硬化性組成物を記載および請求している。一緒に混合されると、過酸化物触媒はフリーラジカル硬化性成分の硬化を開始し、遷移金属はシアノアクリレート成分の硬化を開始する。特に、一実施形態では、過酸化物触媒は、ｔ−ブチルパーベンゾエートである。
【００１６】
Ｊａｃｏｂｉｎｅらの米国特許第８，９８６，８４７号、Ｂｉｒｋｅｔｔらの第９，３６５，７５０号、およびＢｉｒｋｅｔｔらの第９，３７１，４７３号は、それぞれ、パートＡ：１以上の以下の構造ＩまたはＩＡ内の化合物およびパートＢ：酸化剤を含み、パートＡまたはパートＢの少なくとも１つが（メタ）アクリレート成分を含む２パート硬化性組成物を目的としている。
【化１】
2021534293.tif 000002
式中、
Ｚは、ＯまたはＮ−Ｒであり、Ｒは、水素、アルキル、アルケニル、ヒドロキシアルキル、ヒドロキシアルケニル、アルキレン（メタ）アクリレート、カルボニル、カルボキシル、またはスルホナトから選択され、およびＲ’が一緒になって炭素環またはヘテロ原子含有環を形成するか、またはＲ’は、フェニル環に結合する直接結合であり、Ｘは、ハロゲン、アルキル、アルケニル、シクロアルキル、ヒドロキシアルキル、ヒドロキシアルケニル、アルコキシ、アミノ、アルキレン−またはアルケニレン−エーテル、アルキレン（メタ）アクリレート、カルボニル、カルボキシル、ニトロソ、スルホネート、ヒドロキシルまたはハロアルキルであり、Ｙは、−ＳＯ２ＮＨ−、−ＣＯＮＨ−、−ＮＨ−、および−ＰＯ（ＮＨＣＯＮＨＣＳＮＨ２）ＮＨ−であり、ｎは、０または１、ｍは１または２である。
【００１７】
【化２】
2021534293.tif 000003
式中、
ＲおよびＲ’は、水素、アルキル、アルケニル、アリール、ヒドロキシアルキル、ヒドロキシアルケニル、アルキレン（メタ）アクリレート、カルボニル、カルボキシル、またはスルホナトから選択され、およびＲおよびＲ’が一緒になって炭素環またはヘテロ原子含有環を形成するか、またはＲ’がフェニル環に結合する直接結合であり、Ｘは、ハロゲン、アルキル、アルケニル、シクロアルキル、ヒドロキシアルキル、ヒドロキシアルケニル、アルコキシ、アミノ、アルキレン−またはアルケニレン−エーテル、アルキレン（メタ）アクリレート、カルボニル、カルボキシル、スルホネート、ヒドロキシルまたはハロアルキルであり、Ｙは、−ＳＯ２ＮＨ−、−ＣＯＮＨ−、−ＮＨ−、および−ＰＯ（ＮＨＣＯＮＨＣＳＮＨ２）ＮＨ−であり、ｎが０または１で、ｍが１または２である。
【００１８】
最先端技術にもかかわらず、シアノアクリレートで見られる速い固定時間および金属やプラスチックなどの広範囲の基材を接着する能力などの瞬間接着剤の両方の特徴を（メタ）アクリレート組成物で見られる、より多くの種類および／または基材の選択での改善された接着強度とともに有する接着剤系を提供することが望ましいであろう。そして、貯蔵寿命の安定性や接着性能を損なうことなく、１：１の体積比で混合できる臭気と可燃性が低減された２パート反応性接着剤を提供することが望ましい。さらに、２パート反応性接着剤は、その反応生成物が有用な結合強度を犠牲にすることなく様々な極端な条件への暴露に耐えることができるように強化されることが望ましいであろう。
【発明の概要】
【課題を解決するための手段】
【００１９】
一態様では、
（ａ）シアノアクリレート成分および過酸化物触媒を含む第１パートおよび
（ｂ）フリーラジカル硬化性成分、およびベンゾイルチオ尿素またはベンゾイルチオウレタンの誘導体を含む第２パートを含む２パートシアノアクリレート／フリーラジカル硬化性組成物を提供する。一緒に混合されると、第１パートの過酸化物触媒は、第２パートのフリーラジカル硬化性成分の硬化を開始し、第２パートのベンゾイルチオ尿素またはベンゾイルチオウレタンの誘導体は、第１パートの過酸化物触媒を活性化する。
【００２０】
第１パートおよび第２パートが混合時に使用する前に相互作用しないため、室温で硬化可能な組成物は、多種多様な材料から構築された基板全体で良好な性能を提供し、従来のシアノアクリレート組成物よりも優れた耐久性性能、改善された固定時間、従来のフリーラジカル硬化性組成物よりも改善された結合強度を提供する。
【発明を実施するための形態】
【００２１】
＜詳細な説明＞
＜パートＡ＞
シアノアクリレート成分には、Ｈ２Ｃ＝Ｃ（ＣＮ）−ＣＯＯＲ（式中、Ｒは、Ｃ１〜１５アルキル、Ｃ２〜１５アルコキシアルキル、Ｃ３〜１５シクロアルキル、Ｃ２〜１５アルケニル、Ｃ７〜１５アラルキル、Ｃ６〜１５アリール、Ｃ３〜１５アリルおよびＣ１〜１５ハロアルキル基から選択される）で表されるものなどのシアノアクリレートモノマーが含まれる。望ましくは、シアノアクリレートモノマーは、メチルシアノアクリレート、エチル−２−シアノアクリレート（「ＥＣＡ」）、プロピルシアノアクリレート、ブチルシアノアクリレート（ｎ−ブチル−２−シアノアクリレートなど）、オクチルシアノアクリレート、アリルシアノアクリレート、β−メトキシエチルシアノアクリレート、およびそれらの組み合わせから選択される。特に望ましいものは、エチル−２−シアノアクリレートである。
【００２２】
シアノアクリレート成分は、パートＡ組成物に約５０重量％〜約９９．９８重量％の範囲内の量で含まれるべきであり、例えば、パートＡ組成物の約９０重量％〜約９９重量％が望ましく、約９２重量％〜約９７重量％が特に望ましい。
【００２３】
２パート接着剤系のパートＡ組成物に含まれる過酸化物触媒として、ｔ−ブチルパーオキシベンゾエートなどのパーベンゾエートを使用する必要がある。
【００２４】
典型的には、過酸化物触媒の量は、組成物の約０．００１重量パーセント〜約１０．００重量パーセント、望ましくは組成物の約０．０１重量パーセント〜約５．００重量パーセント、例えば組成物の約０．５０〜２．５０重量パーセントの範囲にあるべきである。
【００２５】
接着剤系のパートＡ組成物に添加剤を含めて、固定速度の向上、貯蔵寿命の安定性の向上、柔軟性、チキソトロピー、粘度の増加、色、靭性の向上などの物理的特性を付与することができる。したがって、そのような添加剤は、促進剤、フリーラジカル安定剤、アニオン安定剤、ゲル化剤、増粘剤（ＰＭＭＡなど）、チキソトロピー付与剤（ヒュームドシリカなど）、染料、強化剤、可塑剤、およびそれらの組み合わせから選択することができる。。
【００２６】
シアノアクリレート成分の硬化を促進するために、１以上の促進剤を接着剤系、特にパートＡ組成物に使用することもできる。そのような促進剤は、カリックスアレーンおよびオキサカリックスアレーン、シラクラウン、クラウンエーテル、シクロデキストリン、ポリ（エチレングリコール）ジ（メタ）アクリレート、エトキシル化水和化合物およびそれらの組み合わせから選択することができる。
【００２７】
カリックスアレーンおよびオキサカリックスアレーンのうち、多くが知られており、特許文献に報告されている。例えば、米国特許第４，５５６，７００号、第４，６２２，４１４号、第４，６３６，５３９号、第４，６９５，６１５号、第４，７１８，９６６号、および第４，８５５，４６１号に記載されており、これらの各々の開示は参照により本明細書に明確に組み込まれる。
【００２８】
例えば、カリックスアレーンに関しては、以下の構造内のものが本明細書で有用である。
【００２９】
【化３】
2021534293.tif 000004
式中、
Ｒ１は、アルキル、アルコキシ、置換アルキルまたは置換アルコキシであり；Ｒ２はＨまたはアルキルであり；ｎは４，６または８である。
【００３０】
１つの特に望ましいカリックスアレーンはテトラブチルテトラ［２−エトキシ−２−オキソエトキシ］カリックス−４−アレーンである。
【００３１】
多くのクラウンエーテルが知られている。例えば、本明細書において、単独で、または組み合わせて、使用できる例として、１５−クラウン−５、１８−クラウン−６、ジベンゾ−１８−クラウン−６、ベンゾ−１５−クラウン−５−ジベンゾ−２４−クラウン−８、ジベンゾ−３０−クラウン−１０、トリベンゾ−１８−クラウン−６、ａｓｙｍ−ジベンゾ２２−クラウン−６、ジベンゾ−１４−クラウン−４、ジシクロヘキシル−１８−クラウン−６、ジシクロヘキシル−２４−クラウン−８、シクロヘキシル−１２−クラウン−４、１，２−デカリル−１５−クラウン−５、１，２−ナフト−１５−クラウン−５、３，４，５−ナフチル−１６−クラウン−５、１，２−メチル−ベンゾ−１８−クラウン−６、１，２−メチルベンゾ−５、６−メチレンベンゾ−１８−クラウン−６、１，２−ｔ−ブチル−１８−クラウン−６、１，２−ビニルベンゾ−１５−クラウン−５、１，２−ビニルベンゾ−１８−クラウン−６、１，２−ｔ−ブチルシクロヘキシル−１８−クラウン−６、ａｓｙｍ−ジベンゾ−２２−クラウン−６および１，２−ベンゾ−１，４−ベンゾ−５−オキシジェン−２０−クラウン−７が挙げられる。米国特許第４，８３７，２６０号（Ｓａｔｏ）を参照し、これにより、その開示が参照によって本明細書に明確に組み込まれる。
【００３２】
シラクラウンのうち、この場合も先と同様に多くは知られており、文献に報告されている。例えば、典型的なシラクラウンは、以下の構造の範囲内に表すことができる。
【００３３】
【化４】
2021534293.tif 000005
式中、
Ｒ３およびＲ４はそれ自体がシアノアクリレートモノマーの重合を引き起こさない有機基であり、Ｒ５はＨまたはＣＨ３であり、ｎは１〜４の整数である。適切なＲ３およびＲ４基の例は、Ｒ基、メトキシなどのアルコキシ基、およびフェノキシなどのアリールオキシ基である。Ｒ３およびＲ４基は、ハロゲンまたは他の置換基を含んでいてもよく、その例はトリフルオロプロピルである。しかしながら、Ｒ４およびＲ５基として適していない基は、アミノ、置換アミノおよびアルキルアミノなどの塩基性基である。
【００３４】
本発明の組成物に有用なシラクラウン化合物の具体的な例には、
【００３５】
【化５】
2021534293.tif 000006
ジメチルシラ−１１−クラウン−４、
【００３６】
【化６】
2021534293.tif 000007
ジメチルシラ−１４−クラウン−５、
【００３７】
【化７】
2021534293.tif 000008
およびジメチルシラ−１７−クラウン−６が挙げられる。
【００３８】
例えば、米国特許第４，９０６，３１７号（Ｌｉｕ）などを参照し、これにより、その開示が参照によって本明細書に明確に組み込まれる。
【００３９】
本発明に関して多くのシクロデキストリンを使用できる。例えば、その開示がこれにより参照によって本明細書に明確に組み込まれる米国特許第５，３１２，８６４号（Ｗｅｎｚ）に、シアノアクリレートに部分的に溶解可能な、α、β又はγ−シクロデキストリンの水酸基誘導体として記載され、その権利が主張されるシクロデキストリンは、促進剤成分として適切な選択である。
【００４０】
さらに、本明細書での使用に適したポリ（エチレングリコール）ジ（メタ）アクリレートには、以下の構造内のものが含まれる。
【００４１】
【化８】
2021534293.tif 000009
【００４２】
式中、
ｎは３より大きく、例えば３〜１２の範囲内であり、ｎは９であることが特に望ましい。  より具体的な例として、ＰＥＧ  ２００  ＤＭＡ（ｎは約４）、ＰＥＧ  ４００  ＤＭＡ（ｎは約９）、ＰＥＧ  ６００  ＤＭＡ（ｎは約１４）、ＰＥＧ  ８００  ＤＭＡ（ｎは約１９）挙げられる。ここで、数値（例えば４００）は、二つのメタクリレート基を除外した当該分子のグリコール部分の平均分子量を、グラム／モル（すなわち、４００ｇ／ｍｏｌ）で表記したものである。特に望ましいＰＥＧ  ＤＭＡはＰＥＧ  ４００  ＤＭＡである。
【００４３】
そしてエトキシル化された水素の（ｈｙｄｒｉｃ）化合物（または使用され得るエトキシル化脂肪アルコール）のうち、適切なものは、以下の構造内のものから選択され得る。
【００４４】
【化９】
2021534293.tif 000010
式中、Ｃｍは、直鎖または分枝アルキルまたはアルケニル鎖であることができ、ｍは１〜３０の整数であり、例えば５〜２０であり、ｎは２〜３０の整数であり、例えば５〜１５であり、ＲはＨまたはアルキル、例えばＣ１−６アルキルであってもよい。
【００４５】
さらに、以下の構造に含まれる促進剤が含まれる。：  
【化１０】
2021534293.tif 000011
式中、Ｒは水素、Ｃ１〜６アルキル、Ｃ１〜６アルキルオキシ、アルキルチオエーテル、ハロアルキル、カルボン酸およびそれらのエステル、スルフィン酸、スルホン酸および亜硫酸およびエステル、ホスフィン酸、ホスホン酸および亜リン酸およびそれらのエステルであり、Ｚは、ポリエーテル結合、ｎは、１〜１２、ｐは、１〜３であり、上記で定義したとおりであり、Ｒ’は、Ｒと同じであり、ｇはｎと同じである。
【００４６】
促進剤成分としてこのクラス内で特に望ましい化学物質は以下である。
【化１１】
2021534293.tif 000012
式中、ｎとｍの合計は１２以上である。
【００４７】
促進剤は、全組成物の約０．０１重量％〜約１０重量％の範囲内の量で組成物に含まれるべきであり、約０．１〜約０．５重量％の範囲が望ましく、約０．４重量％が特に望ましい。
【００４８】
接着剤系のパートＡ組成物に有用な安定剤には、フリーラジカル安定剤、アニオン安定剤、およびそれらの組み合わせを含む安定剤パッケージが含まれる。そのような安定剤の正体および量は、当業者によく知られている。米国特許第５，５３０，０３７号および第６，６０７，６３２号を参照し、これらのそれぞれの開示は、参照により本明細書に組み込まれる。一般的に使用されるフリーラジカル安定剤にはヒドロキノンが含まれ、一般的に使用されるアニオン安定剤には、三フッ化ホウ素、三フッ化ホウ素−エーテラート、三酸化硫黄（およびそれらの加水分解生成物）およびメタンスルホン酸が含まれる。
【００４９】
＜パートＢ＞
接着剤系のパートＢ組成物に使用するためのフリーラジカル硬化性モノマーには、（メタ）アクリレートモノマー、マレイミド、イタコナミド、またはナジミド含有化合物、およびそれらの組み合わせが含まれる。
【００５０】
接着剤系の組成物のパートＢで使用するための（メタ）アクリレートモノマーには、多くの（メタ）アクリレートモノマーが含まれ、いくつかの（メタ）アクリレートモノマーは芳香族であり、他は脂肪族であり、さらに他は脂環式である。そのような（メタ）アクリレートモノマーの例には、ポリエチレングリコールジ（メタ）アクリレート、テトラヒドロフラン（メタ）アクリレートおよびジ（メタ）アクリレート、ヒドロキシプロピル（メタ）アクリレート（「ＨＰＭＡ」）、ヘキサンジオールジ（メタ）アクリレート、トリメチロールプロパントリ（メタ）アクリレート（「ＴＭＰＴＭＡ」）、ジエチレングリコールジメタクリレート、トリエチレングリコールジメタクリレート（「ＴＲＩＥＧＭＡ」）、ベンジルメタクリレート、テトラエチレングリコールジメタクリレート、ジプロピレングリコールジメタクリレート、ジ−（ペンタメチレングリコール）ジメタクリレート、テトラエチレンジグリコールジアクリレート、ジグリセロールテトラメタクリレート、テトラメチレンジメタクリレート、エチレンジメタクリレート、ネオペンチルグリコールジアクリレート、トリメチロールプロパントリアクリレートおよびビスフェノール−−Ａモノおよびジ（メタ）アクリレート、例えば、エトキシル化ビスフェノール−Ａ（メタ）アクリレート（「ＥＢＩＰＭＡ」）、ビスフェノール−Ｆモノおよびジ（メタ）アクリレート、例えばエトキシル化ビスフェノール−Ｆ（メタ）アクリレート、およびメタクリレート官能性ウレタンのような二官能性または三官能性（メタ）アクリレートが含まれる。
【００５１】
マレイミド、ナジイミド、およびイタコンイミドには、それぞれ、以下の構造Ａ、ＢおよびＣを有する化合物が含まれる。
【化１２】
2021534293.tif 000013
式中、ｍは、１〜１５であり、
Ｐは、０〜１５であり、
各Ｒ２は、水素または低級アルキルから独立して選択され、
Ｊは、有機またはオルガノシロキサン基、およびそれらの２つ以上の組み合わせを含む一価または多価部分である。
【００５２】
マレイミド、イタコンイミドおよびナジイミドのより具体的な表されるものには、構造Ａ、Ｂ、またはＣに対応するものが含まれ、式中、ｍ＝１〜６、ｐ＝０、Ｒ２は、水素または低級アルキルから独立して選択され、Ｊは、ヒドロカルビル、置換ヒドロカルビル、ヘテロ原子含有ヒドロカルビル、置換ヘテロ原子含有ヒドロカルビル、ヒドロカルビレン、置換ヒドロカルビレン、ヘテロ原子含有ヒドロカルビレン置換ヘテロ原子含有ヒドロカルビレン、ポリシロキサン、ポリシロキサン−ポリウレタンブロックコポリマー、およびそれらの２つ以上の組み合わせから選択される一価または多価基であり、任意に、共有結合、−Ｏ−、−Ｓ−、−ＮＲ−、−Ｏ−Ｃ（Ｏ）−、−Ｏ−Ｃ（Ｏ）−Ｏ−、−Ｏ−Ｃ（Ｏ）−ＮＲ−、−ＮＲ−Ｃ（Ｏ）−、−ＮＲ−Ｃ（Ｏ）−Ｏ−、−ＮＲ−Ｃ（Ｏ）−ＮＲ−、−Ｓ−Ｃ（Ｏ）−、−Ｓ−Ｃ（Ｏ）−Ｏ−、−Ｓ−Ｃ（Ｏ）−ＮＲ−、−Ｓ（Ｏ）−、−Ｓ（Ｏ）２−、−Ｏ−Ｓ（Ｏ）２−、−Ｏ−Ｓ（Ｏ）２−Ｏ−、−Ｏ−Ｓ（Ｏ）２−ＮＲ−、−Ｏ−Ｓ（Ｏ）−、−Ｏ−Ｓ（Ｏ）−Ｏ−、−Ｏ−Ｓ（Ｏ）−ＮＲ−、−Ｏ−ＮＲ−Ｃ（Ｏ）−、−Ｏ−ＮＲ−Ｃ（Ｏ）−Ｏ−、−Ｏ−ＮＲ−Ｃ（Ｏ）−ＮＲ−、−ＮＲ−Ｏ−Ｃ（Ｏ）−、−ＮＲ−Ｏ−Ｃ（Ｏ）−Ｏ−、−ＮＲ−Ｏ−Ｃ（Ｏ）−ＮＲ−、−Ｏ−ＮＲ−Ｃ（Ｓ）−、−Ｏ−ＮＲ−Ｃ（Ｓ）−Ｏ−、−Ｏ−ＮＲ−Ｃ（Ｓ）−ＮＲ−、−ＮＲ−Ｏ−Ｃ（Ｓ）−、−ＮＲ−Ｏ−Ｃ（Ｓ）−Ｏ−、−ＮＲ−Ｏ−Ｃ（Ｓ）−ＮＲ−、−Ｏ−Ｃ（Ｓ）−、−Ｏ−Ｃ（Ｓ）−Ｏ−、−Ｏ−Ｃ（Ｓ）−ＮＲ−、−ＮＲ−Ｃ（Ｓ）−、−ＮＲ−Ｃ（Ｓ）−Ｏ−、−ＮＲ−Ｃ（Ｓ）−ＮＲ−、−Ｓ−Ｓ（Ｏ）２−、−Ｓ−Ｓ（Ｏ）２−Ｏ−、−Ｓ−Ｓ（Ｏ）２−ＮＲ−、−ＮＲ−Ｏ−Ｓ（Ｏ）−、−ＮＲ−Ｏ−Ｓ（Ｏ）−Ｏ−、−ＮＲ−Ｏ−Ｓ（Ｏ）−ＮＲ−、−ＮＲ−Ｏ−Ｓ（Ｏ）２−、−ＮＲ−Ｏ−Ｓ（Ｏ）２−Ｏ−、−ＮＲ−Ｏ−Ｓ（Ｏ）２−ＮＲ−、−Ｏ−ＮＲ−Ｓ（Ｏ）−、−Ｏ−ＮＲ−Ｓ（Ｏ）−Ｏ−、−Ｏ−ＮＲ−Ｓ（Ｏ）−ＮＲ−、−Ｏ−ＮＲ−Ｓ（Ｏ）２−Ｏ−、−Ｏ−ＮＲ−Ｓ（Ｏ）２−ＮＲ−、−Ｏ−ＮＲ−Ｓ（Ｏ）２−、−Ｏ−Ｐ（Ｏ）Ｒ２−、−Ｓ−Ｐ（Ｏ）Ｒ２−、−ＮＲ−Ｐ（Ｏ）Ｒ２−（式中、各Ｒは、独立して、水素、アルキル、又は置換アルキルである）から選択される１以上のリンカーを含む。
【００５３】
上記の一価または多価基の１以上が、当業者によって容易に認識されるように、マレイミド、ナジミドまたはイタコンイミド基の「Ｊ」付加物を形成するための上記のリンカーの１以上を含む場合、例えば、オキシアルキル、チオアルキル、アミノアルキル、カルボキシルアルキル、オキシアルケニル、チオアルケニル、アミノアルケニル、カルボキシアルケニル、オキシアルキニル、チオアルキニル、アミノアルキニル、カルボキシアルキニル、オキシシクロアルキル、チオシクロアルキル、アミノシクロアルキル、カルボキシシクロアルキル、オキシクロアルケニル、チオシクロアルケニル、アミノシクロアルケニル、カルボキシシクロアルケニル、複素環式、オキシ複素環式、チオ複素環式、アミノ複素環式、カルボキシ複素環式、オキシアリール、チオアリール、アミノアリール、カルボキシアリール、ヘテロアリール、オキシヘテロアリール、チオヘテロアリール、アミノヘテロアリール、カルボキシヘテロアリール、オキシアルキルアリール、チオアルキルアリール、アミノアルキルアリール、カルボキシアルキルアリール、オキシアリールアルキル、チオアリールアルキル、アミノアリールアルキル、カルボキシアリールアルキル、オキシアリールアルケニル、チオアリールアルケニル、アミノアリールアルケニル、カルボキシアリールアルケニル、オキシアルケニルアリール、チオアルケニルアリール、アミノアルケニルアリール、カルボキシアルケニルアリール、オキシアリールアルキニル、チオアリールアルキニル、アミノアリールアルキニル、カルボキシアリールアルキニル、オキシアルキニルアリール、チオアルキニルアリール、アミノアルキニルアリールまたはカルボキシアルキニルアリール、オキシアルキレン、チオアルキレン、アミノアルキレン、カルボキシアルキレン、オキシアルケニレン、チオアルケニレン、アミノアルケニレン、カルボキシアルケニレン、オキシアルキニレン、チオアルキニレン、アミノアルキニレン、カルボキシアルキニレン、オキシシクロアルキレン、チオシクロアルキレン、アミノシクロアルキレン、カルボキシシクロアルキレン、オキシシクロアルケニレン、チオシクロアルケニルアミノアルキルアリーレン、カルボキシアルキルアリーレン、オキシアリールアルキレン、チオアリールアルキレン、アミノアリールアルキレン、カルボキシアリールアルキレン、オキシアリールアルケニレン、チオアリールアルケニレン、アミノアリールアルケニレン、カルボキシアリールアルケニレン、オキシアルケニルアリーレン、チオアルケニルアリーレン、アミノアルケニルアリーレン、カルボキシアルケニルアリーレン、オキシアリールアルキニレン、チオアリールアルキニレン、アミノアリールアルキニレン、カルボキシアリールアキニレン、オキシアルキニルアリーレン、チオアルキニルアリーレン、アミノアルキニルアリーレン、カルボキシアルキニルアリーレン、ヘテロアリーレン、オキシヘテロアリーレン、チオヘテロアリーレン、アミノヘテロアリーレン、カルボキシヘテロアリーレン、ヘテロ原子含有二価または多価環状部分、オキシヘテロ原子含有二価または多価環状部分、チオヘテロ原子含有二価または多価環状部分、アミノヘテロ原子含有二価または多価環状部分、カルボキシヘテロ原子含有二価または多価環状部分、ジスルフィド、スルホンアミドなどの様々なリンカーを製造することができる。
【００５４】
別の実施形態において、本発明の実施において使用が企図されるマレイミド、ナジイミド、およびイタコンイミドは、構造Ａ、Ｂ、およびＣを有し、式中、ｍ＝１〜６、ｐ＝０〜６であり、Ｊは、
アルキル鎖上の置換基として、またはアルキル鎖の主鎖の一部として任意の置換アリール部分を有し、アルキル鎖が最大約２０個の炭素原子を有する飽和直鎖アルキルまたは分枝鎖アルキル：
【００５５】
構造−（Ｃ（Ｒ３）２）ｄ−［Ｓｉ（Ｒ４）２−Ｏ］ｆ−Ｓｉ（Ｒ４）２−（Ｃ（Ｒ３）２）ｅ−、−（Ｃ（Ｒ３）２）ｄ−Ｃ（Ｒ３）−Ｃ（Ｏ）Ｏ−（Ｃ（Ｒ３）２）ｄ−［Ｓｉ（Ｒ４）２−Ｏ］ｆ−Ｓｉ（Ｒ４）２−（Ｃ（Ｒ３）２）ｅ−Ｏ（Ｏ）Ｃ−（Ｃ（Ｒ３）２）ｅ−または−（Ｃ（Ｒ３）２）ｄ−Ｃ（Ｒ３）−Ｏ（Ｏ）Ｃ−（Ｃ（Ｒ３）２）ｄ−［Ｓｉ（Ｒ４）２−Ｏ］ｆ−Ｓｉ（Ｒ４）２−（Ｃ（Ｒ３）２）ｅ−Ｃ（Ｏ）Ｏ−（Ｃ（Ｒ３）２）ｅ−（式中、各Ｒ３は、独立して水素、アルキル、または置換アルキルであり、
各Ｒ４は、独立して水素、低級アルキルまたはアリールであり、
ｄ＝１−１０、
ｅ＝１−１０、およびｆ＝１−５０である）を有するシロキサン：
【００５６】
構造［（ＣＲ２）ｒ−Ｏ−］ｆ−（ＣＲ２）ｓ−（式中、
各Ｒは、独立して水素、アルキル、または置換アルキルであり、
ｒ＝１−１０、
ｓ＝１−１０、および
ｆは上記で定義されたとおりである。）を有するポリアルキレンオキサイド：
【００５７】
構造
【化１３】
2021534293.tif 000014
（式中、
各Ａｒは、３〜１０個の炭素原子の範囲を有する一置換、二置換または三置換芳香族またはヘテロ芳香族環であり、
Ｚは、任意にアルキレン鎖上の置換基として、またはアルキレン鎖の骨格の一部として飽和環状部分を含む飽和直鎖アルキレンまたは分岐鎖アルキレンである。）を有する芳香族基：または
【００５８】
構造−［（ＣＲ２）ｒ−Ｏ−］ｑ−（ＣＲ２）ｓ−
（式中、
各Ｒは、独立して水素、アルキルまたは置換アルキルであり、ｒおよびｓはそれぞれ上記のように定義され、
ｑは１〜５０の範囲にある。）を有するポリアルキレンオキサイド：
【００５９】
構造
【化１４】
2021534293.tif 000015
（式中、
各Ｒは、独立して水素、アルキル、または置換アルキルであり、
ｔは、２〜１０の範囲にあり、
ｕは、２〜１０の範囲にあり、
Ａｒは、上記で定義されたとおりである。）を有する二置換または三置換芳香族部分：
【００６０】
構造
【化１５】
2021534293.tif 000016
【００６１】
式中、
各Ｒは、独立して水素、アルキルまたは置換アルキルであり、
ｔ＝２−１０、
ｋ＝１、２または３、
ｇ＝１〜約５０、
各Ａｒは、上記で定義されたとおりであり、
Ｅは、−Ｏ−または−ＮＲ５−であり、Ｒ５は水素または低級アルキルであり、
Ｗは、直鎖または分岐鎖のアルキル、アルキレン、オキシアルキレン、アルケニル、アルケニレン、オキシアルケニレン、エステル、またはポリエステル、−（Ｃ（Ｒ３）２）ｄ−［Ｓｉ（Ｒ４）２−Ｏ］ｆ−Ｓｉ（Ｒ４）２−（Ｃ（Ｒ３）２）ｅ−、−（Ｃ（Ｒ３）２）ｄ−Ｃ（Ｒ３）−Ｃ（Ｏ）Ｏ−（Ｃ（Ｒ３）２）ｄ−［Ｓｉ（Ｒ４）２−Ｏ］ｆ−Ｓｉ（Ｒ４）２−（Ｃ（Ｒ３）２）ｅ−Ｏ（Ｏ）Ｃ−（Ｃ（Ｒ３）２）ｅ−または−（Ｃ（Ｒ３）２）ｄ−Ｃ（Ｒ３）−Ｏ（Ｏ）Ｃ−（Ｃ（Ｒ３）２）ｄ−［Ｓｉ（Ｒ４）２−Ｏ］ｆ−Ｓｉ（Ｒ４）２−（Ｃ（Ｒ３）２）ｅ−Ｃ（Ｏ）Ｏ−（Ｃ（Ｒ３）２）ｅ−（式中、各Ｒ３は、独立して水素、アルキル、または置換アルキルであり、
各Ｒ４は、独立して水素、低級アルキルまたはアリールであり、
ｄ＝１−１０、
ｅ＝１−１０、およびｆ＝１−５０である）を有するシロキサン構造である）を有する芳香族基：
【００６２】
構造−［（ＣＲ２）ｒ−Ｏ−］ｆ−（ＣＲ２）ｓ−
（式中、
各Ｒは、独立して水素、アルキル、または置換アルキルであり、
ｒ＝１−１０、
ｓ＝１−１０、および
ｆは上記で定義されたとおりであり、任意にヒドロキシ、アルコキシ、カルボキシ、ニトリル、シクロアルキルまたはシクロアルケニルから選択される置換基を含む。）を有するポリアルキレンオキサイド：
【００６３】
構造Ｒ７−Ｕ−Ｃ（Ｏ）−ＮＲ６−Ｒ８−ＮＲ６−Ｃ（Ｏ）−（Ｏ−Ｒ８−Ｏ−Ｃ（Ｏ）−ＮＲ６−Ｒ８−ＮＲ６−Ｃ（Ｏ））ｖ−Ｕ−Ｒ８−
（式中、
各Ｒ６は、独立して水素または低級アルキルであり、
各Ｒ７は、独立して、１〜１８個の炭素原子を有するアルキル、アリール、またはアリールアルキル基であり、
各Ｒ８は、鎖内に最大約１００個の原子を持ち、必要に応じてＡｒで置換されたアルキルまたはアルキルオキシ鎖であり、
Ｕは、−Ｏ−、−Ｓ−、−Ｎ（Ｒ）−または−Ｐ（Ｌ）１，２−であり、
式中、Ｒは上記で定義されており、各Ｌは独立して＝Ｏ、＝Ｓ、−ＯＲまたは−Ｒであり、
ｖ＝０−５０である。）を有するウレタン基：
【００６４】
多環式アルケニル；またはそれらの任意の２つ以上の混合物から選択される。
【００６５】
それぞれ構造Ａ、Ｂ、およびＣのそのようなマレイミド、ナジミド、およびイタコンイミド含有化合物のより具体的な説明では、各Ｒは独立して水素または低級アルキル（Ｃ１〜４など）であり、−Ｊ−は、マレイミド、ナジミドおよび／またはイタコンイミド化合物を液体にするのに十分な長さおよび分岐を有する分岐鎖アルキル、アルキレン、アルキレンオキシド、アルキレンカルボキシルまたはアルキレンアミド種を含み、ｍは１、２または３である。
【００６６】
特に望ましいマレイミド含有化合物には、フェニル、ビフェニル、ビスフェニルまたはナフチル結合などの、間に芳香族基を有する２つのマレイミド基を有するものが含まれる。
【００６７】
フリーラジカル硬化性成分に加えて、パートＢはまた、ベンゾイルチオ尿素またはベンゾイルチオウレタンを含む。ベンゾイルチオ尿素またはベンゾイルチオウレタン誘導体の例を以下に示す。
【００６８】
ベンゾイルチオ尿素またはベンゾイルチオウレタンの誘導体は、一般構造Ｉ内で使用することができる。
【化１６】
2021534293.tif 000017
【００６９】
式中、
Ｚは、ＯまたはＮ−Ｒであり、Ｒは、水素、アルキル、アルケニル、ヒドロキシアルキル、ヒドロキシアルケニル、カルボニル、アルキレン（メタ）アクリレート、カルボキシル、またはスルホナトから選択されるか、またはＲ’は、フェニル環に結合する直接結合であり、Ｒ’は、水素、アルキル、アルケニル、シクロアルキル、アリール、ヒドロキシアルキル、ヒドロキシアルケニル、アルキレン−またはアルケニレン−エーテル、カルボニル、アルキレン（メタ）アクリレート、カルボキシル、ニトロソまたはスルホナトから選択され、Ｘは、ハロゲン、アルキル、アルケニル、ヒドロキシアルキル、ヒドロキシアルケニル、アルコキシ、アミノ、カルボキシル、ニトロソ、スルホネート、ヒドロキシルまたはハロアルキルであり、Ｙは、−ＳＯ２ＮＨ−、−ＣＯＮＨ−、−ＮＨ−、および−ＰＯ（ＮＨＣＯＮＨＣＳＮＨ２）ＮＨ−であり、ｎは、０または１、ｍは１または２である。
【００７０】
ベンゾイルチオ尿素またはベンゾイルチオウレタンの誘導体のより具体的な一般的な構造を、構造ＩＡとして以下に示す。
【化１７】
2021534293.tif 000018
【００７１】
式中、
ＲおよびＲ’は、水素、アルキル、アルケニル、アリール、ヒドロキシアルキル、ヒドロキシアルケニル、アルキレン（メタ）アクリレート、カルボニル、カルボキシル、またはスルホナトから独立して選択されるか、またはＲおよびＲ’が一緒になって炭素環式またはヘテロ原子含有環を形成するかまたはＲ’はフェニル環に結合する直接結合であり、Ｘは、ハロゲン、アルキル、アルケニル、シクロアルキル、ヒドロキシアルキル、ヒドロキシアルケニル、アルコキシ、アミノ、アルキレン−またはアルケにレン−エーテル、アルキレン（メタ）アクリレート、カルボニル、カルボキシル、ニトロソ、スルホネート、ヒドロキシルまたはハロアルキルであり、Ｙは、−ＳＯ２ＮＨ−、−ＣＯＮＨ−、−ＮＨ−、および−ＰＯ（ＮＨＣＯＮＨＣＳＮＨ２）ＮＨ−であり、ｎは、０または１、ｍは１または２である。
【００７２】
具体的には、ベンゾイルチオ尿素またはベンゾイルチオウレタンの誘導体は、構造ＩＩまたはＩＩＡ内にあり得る。それぞれ  
【化１８】
2021534293.tif 000019
式中、
Ｒ、Ｒ’、Ｚ、Ｘ、Ｙ、およびｎは上記で定義されたとおりである。
【００７３】
それぞれ、構造ＩＩＩまたはＩＩＩＡ内のベンゾイルチオ尿素またはベンゾイルチオウレタンの誘導体のさらにより具体的な例を以下に記載する。  
【化１９】
2021534293.tif 000020
式中、Ｒ、Ｘ、Ｙ、およびｎは上記で定義された通りであり、Ｘ’はＸとして定義される。
【００７４】
あるいは、構造Ｉ内のベンゾイルチオ尿素またはベンゾイルチオウレタンの誘導体は、Ｒ’が、リンカーであるビスバージョンであってもよい。それは以下である。
【化２０】
2021534293.tif 000021
式中、Ｒ、Ｒ’、Ｘ、Ｙ、およびｎは上記で定義されたとおりであり、ｍは２である。
【００７５】
さらにより具体的には、ベンゾイルチオ尿素またはベンゾイルチオウレタンの誘導体には、以下が含まれる。
【化２１】
2021534293.tif 000022
【００７６】
【化２２】
2021534293.tif 000023
【００７７】
【化２３】
2021534293.tif 000024
【００７８】
【化２４】
2021534293.tif 000025
【００７９】
【化２５】
2021534293.tif 000026
【００８０】
【化２６】
2021534293.tif 000027
【００８１】
【化２７】
2021534293.tif 000028
【００８２】
【化２８】
2021534293.tif 000029
【００８３】
【化２９】
2021534293.tif 000030
【００８４】
【化３０】
2021534293.tif 000031
【００８５】
【化３１】
2021534293.tif 000032
【００８６】
【化３２】
2021534293.tif 000033
【００８７】
【化３３】
2021534293.tif 000034
【００８８】
ベンゾイルチオ尿素またはベンゾイルチオウレタンの特に望ましい誘導体は、望ましくは、ベンゾイルシクロヘキシルチオ尿素（ＢＣＨＴＵ）である。
【化３４】
2021534293.tif 000035
【００８９】
ベンゾイルチオ尿素またはベンゾイルチオウレタンの誘導体は、約０．０１重量パーセント〜約１０重量パーセント、望ましくは約２〜約５重量パーセントの量で存在する必要がある。  
【００９０】
上記のように、添加剤は、種々の性能特性に影響を与えるパートＡまたはパートＢ組成物のいずれかまたは両方に含まれる。
【００９１】
使用が考えられる充填剤には、例えば、窒化アルミニウム、窒化ホウ素、炭化ケイ素、ダイヤモンド、グラファイト、酸化ベリリウム、マグネシア、ヒュームドシリカまたは溶融シリカなどのシリカ、アルミナ、過フッ素化炭化水素ポリマー（すなわち、ＴＥＦＬＯＮ（登録商標））、熱可塑性ポリマー、熱可塑性エラストマー、マイカ、ガラス粉末などが含まれる。好ましくは、これらの充填剤の粒子サイズは、約２０ミクロン以下であろう。
【００９２】
シリカに関し、シリカはナノ粒子サイズに平均粒子径を有してもよく、つまり、１０−９メートルのオーダーの平均粒子径を有する。シリカナノ粒子はエポキシ樹脂に事前に分散させることができ、Ｎａｎｏｒｅｓｉｎｓ、Ｇｅｒｍａｎｙから商品名ＮＡＮＯＣＲＹＬで入手可能なものから選択することができる。ＮＡＮＯＣＲＹＬは、シリカナノ粒子強化（メタ）アクリレートの製品ファミリーの商品名である。シリカ相は、直径５０ｎｍ未満で、粒度分布が非常に狭い、表面修飾された合成ＳｉＯ２ナノスフェアで構成されている。ＳｉＯ２ナノスフェアは、（メタ）アクリレートマトリックス中の凝集物を含まない分散液であり、最大５０重量％のシリカを含む樹脂の粘度が低くなる。
【００９３】
シリカ成分は、組成物の総重量に基づいて、約１〜約６０重量パーセント、例えば、約３〜約３０重量パーセント、望ましくは約５〜約２０重量パーセントの範囲の量で存在するべきである。
【００９４】
特にパートＡ組成物での使用が企図される強化剤には、低級アルケンモノマーと（ｉ）アクリル酸エステル、（ｉｉ）メタクリル酸エステルまたは（ｉｉｉ）酢酸ビニルとのエラストマーコポリマー（アクリルゴム；ポリエステルウレタン；エチレン酢酸ビニル；フッ素化ゴム；イソプレン−アクリロニトリルポリマー；クロロ硫酸化ポリエチレンなど）から選択されるエラストマーポリマーが含まれ、ポリ酢酸ビニルのホモポリマーが特に有用であることがわかった。米国特許第４，４４０，９１０号（Ｏ’Ｃｏｎｎｏｒ）を参照し、その開示は、参照により本明細書に明示的に組み込まれる。エラストマーポリマーは’９１０特許にアクリル酸のアルキルエステルのホモポリマー、アクリル酸のアルキルまたはアルコキシエステルと、低級アルケンなどの別の重合性モノマーとのコポリマーおよびアクリル酸のアルキルまたはアルコキシエステルのコポリマーのいずれかとして記載されている。アクリルのアルキルおよびアルコキシエステルと共重合し得る他の不飽和モノマーには、ジエン、反応性ハロゲン含有不飽和化合物、およびアクリルアミドなどの他のアクリルモノマーが含まれる。
【００９５】
例えば、そのようなエラストマーポリマーの１つのグループは、ＶＡＭＡＣ  Ｎ１２３およびＶＡＭＡＣ  Ｂ−１２４などのＶＡＭＡＣの名前でＤｕＰｏｎｔによって製造されたアクリル酸メチルとエチレンのコポリマーであり、ＶＡＭＡＣ  Ｎ１２３およびＶＡＭＡＣ  Ｂ−１２４は、ＤｕＰｏｎｔからエチレン／アクリルエラストマーのマスターバッチであると報告されている。ＤｕＰｏｎｔの材料ＶＡＭＡＣ  Ｇも同様の共重合体であるが、着色剤や安定剤を提供する充填剤は含まれていない。ＶＡＭＡＣ  ＶＣＳゴムは、ＶＡＭＡＣ製品ラインの残りのメンバーが配合されているベースゴムのようである。ＶＡＭＡＣ  ＶＣＳ（ＶＡＭＡＣ  ＭＲとしても知られている）は、エチレン、アクリル酸メチル、およびカルボン酸硬化部位を有するモノマーの組み合わせの反応生成物であり、一度形成されると、離型剤オクタデシルアミン、複合有機リン酸エステルおよび／またはステアリン酸などの処理助剤、および置換ジフェニルアミンなどの酸化防止剤が実質的に含まれない。
【００９６】
ＤｕＰｏｎｔは、エチレンとアクリル酸メチルから作られたゴムである、商品名ＶＡＭＡＣ  ＶＭＸ１０１２およびＶＣＤ６２００を市場に提供している。ＶＡＭＡＣ  ＶＭＸ  １０１２ゴムは、ポリマー主鎖にカルボン酸をほとんどまたはまったく含まないと考えられている。ＶＡＭＡＣ  ＶＣＳゴムと同様に、上述のようにＶＡＭＡＣ  ＶＭＸ１０１２およびＶＣＤ６２００ゴムには、離型剤オクタデシルアミン、複合有機リン酸エステルおよび／またはステアリン酸などの処理剤、および置換ジフェニルアミンなどの酸化防止剤が実質的に含まれない。これらのＶＡＭＡＣエラストマーポリマーはすべて、本明細書で有用である。
【００９７】
さらに、塩化ビニリデン−アクリロニトリル共重合体（米国特許第４，１０２，９４５号（Ｇｌｅａｖｅ）を参照）および塩化ビニル／酢酸ビニル共重合体（米国特許第４，４４４，９３３号（Ｃｏｌｕｍｂｕｓ）を参照）をパートＡ組成物に含めることができる。もちろん、これらの各米国特許の開示は、参照によりその全体が本明細書に組み込まれる。
【００９８】
Ｌａｎｘｅｓｓ  ＬｉｍｉｔｅｄからＬＥＶＡＭＥＬＴの商品名で市販されているポリエチレンとポリ酢酸ビニルのコポリマーが有用である。
【００９９】
ＬＥＶＡＭＥＬＴブランドのコポリマーの範囲が市販され、たとえば、ＬＥＶＡＭＥＬＴ４００、ＬＥＶＡＭＥＬＴ６００、およびＬＥＶＡＭＥＬＴ９００が含まれる。ＬＥＶＡＭＥＬＴブランドの製品は、存在する酢酸ビニルの量が異なる。例えば、ＬＥＶＡＭＥＬＴ４００は、４０重量％の酢酸ビニルを含むエチレン−酢酸ビニルコポリマーを含む。ＬＥＶＡＭＥＬＴ−ブランドの製品は、粒状の形で提供される。ＬＥＶＡＭＥＬＴブランドの製品は、ペンダントアセテート基を持つ飽和主鎖を形成するメチレン単位で構成される。完全に飽和した主鎖の存在は、ＬＥＶＡＭＥＬＴブランドのコポリマーが特に安定したポリマーであることを示し、従来のゴムをエージング反応、オゾン、紫外線にさらしやすい反応性二重結合を含んでいない。飽和主鎖は、ポリマーが堅牢になると報告されている。
【０１００】
同じくＬａｎｘｅｓｓのＬＥＶＡＰＲＥＮブランドのコポリマーも使用できる。
【０１０１】
Ｗａｃｋｅｒ  Ｃｈｅｍｉｅ  ＡＧ，Ｍｕｎｉｃｈ，Ｇｅｒｍａｎｙから市販されているＶＩＮＮＯＬブランドの表面コーティング樹脂は、さまざまな産業用途での使用が促進されている、さまざまな塩化ビニル由来のコポリマーおよびターポリマーを示している。これらのポリマーの主成分は、塩化ビニルと酢酸ビニルの異なる組成である。ＶＩＮＮＯＬ製品ラインのターポリマーには、さらにカルボキシル基またはヒドロキシル基が含まれている。これらの塩化ビニル／酢酸ビニルコポリマーおよびターポリマーも使用できる。
【０１０２】
カルボキシル基を有するＶＩＮＮＯＬブランドの表面コーティング樹脂は、塩化ビニル、酢酸ビニル、およびジカルボン酸のターポリマーであり、モル組成、重合度、および重合プロセスが異なる。これらのターポリマーは、特に金属基板上で優れた接着性を示すことが報告されている。
【０１０３】
ヒドロキシル基を有するＶＩＮＮＯＬブランドの表面コーティング樹脂は、塩化ビニル、ヒドロキシアクリレート、およびジカルボキシレートのコポリマーおよびターポリマーであり、それらの組成および重合度が異なる。
【０１０４】
官能基のないＶＩＮＮＯＬブランドの表面コーティング樹脂は、さまざまなモル組成と重合度の塩化ビニルと酢酸ビニルのコポリマーである。
【０１０５】
ゴム粒子、特に比較的小さい平均粒子サイズ（例えば、約５００ｎｍ未満または約２００ｎｍ未満）を有するゴム粒子もまた、特にパートＢ組成物に含まれ得る。ゴム粒子は、既知のコアシェル構造に共通のシェルを持っている場合と持っていない場合がある。
【０１０６】
コアシェル構造を有するゴム粒子の場合、そのような粒子は、非エラストマーポリマー材料（すなわち、周囲温度よりも高い、たとえば約５０℃よりも高いガラス転移温度を有する熱可塑性または熱硬化性／架橋ポリマー）で構成されるシェルに囲まれ、一般に、エラストマーまたはゴム状の特性（すなわち、約０℃未満、例えば、約−３０℃未満のガラス転移温度）を有するポリマー材料からなるコアを有する。例えば、コアは、ジエンホモポリマーまたはコポリマー（例えば、ブタジエンまたはイソプレンのホモポリマー、ブタジエンまたはイソプレンと、ビニル芳香族モノマー、（メタ）アクリロニトリル、メタアクリレートなどの１以上のエチレン性不飽和モノマーとのコポリマー）から構成され得る。シェルは、適切に高いガラス転移温度を有する（メタ）アクリレート（例えば、メチルメタクリレート）、ビニル芳香族モノマー（例えば、スチレン）、ビニルシアニド（例えば、アクリロニトリル）、不飽和酸および無水物（例えば、アクリル酸）、（メタ）アクリルアミドなどから構成され得る。ポリブチルアクリレートまたはポリシロキサンエラストマー（例えば、ポリジメチルシロキサン、特に架橋ポリジメチルシロキサン）を含む他のゴム状ポリマーもコアに適切に使用することができる。
【０１０７】
典型的には、コアは、約５０〜約９５重量パーセントのゴム粒子を含み、シェルは、約５〜約５０重量パーセントのゴム粒子を含む。
【０１０８】
好ましくは、ゴム粒子は比較的小さいサイズである。例えば、平均粒子サイズは、約０．０３〜約２ミクロン、または約０．０５〜約１ミクロンであり得る。ゴム粒子は、約２００ｎｍ未満など、約５００ｎｍ未満の平均直径を有し得る。例えば、コアシェルゴム粒子は、約２５〜約２００ｎｍの範囲内の平均直径を有し得る。
【０１０９】
これらのコアシェルゴム粒子を使用すると、商業的に販売されているコアシェルゴム粒子で通常観察される実質的に均一な分散のために、組成物に、そしてしばしば予測可能な方法で（硬化に対する温度中性の観点から）強化を発生することが可能になる。
【０１１０】
そのようなシェルを持たないそれらのゴム粒子の場合、ゴム粒子はそのような構造のコアに基づいていてもよい。
【０１１１】
好ましくは、ゴム粒子は比較的小さいサイズである。例えば、平均粒子サイズは、約０．０３〜約２μ、または約０．０５〜約１μであり得る。本発明の特定の実施形態では、ゴム粒子は、約５００ｎｍ未満の平均直径を有する。その他の実施形態では、平均粒子サイズは約２００ｎｍ未満である。例えば、ゴム粒子は、約２５〜約２００ｎｍまたは約５０〜約１５０ｎｍの範囲内の平均直径を有し得る。
【０１１２】
上記のように、ゴム粒子は、乾燥形態で使用することも、マトリックスに分散させることもできる。
【０１１３】
典型的には、組成物は、約５〜約３５重量パーセントのゴム粒子を含み得る。
【０１１４】
本発明では、異なるゴム粒子の組み合わせを有利に使用することができる。ゴム粒子は、例えば、粒子サイズ、それぞれの材料のガラス転移温度、材料が機能化されているかどうか、どの程度、どのように機能化されているか、およびそれらの表面が処理されているかどうか、およびどのように処理されているかが異なる場合がある。
【０１１５】
本発明での使用に適したゴム粒子は、商業的供給源から入手可能である。例えば、ＮＥＰ  Ｒ０４０１およびＮＥＰ  Ｒ４０１Ｓ（両方ともアクリロニトリル／ブタジエンコポリマーに基づく）、ＮＥＰ  Ｒ０５０１（カルボキシル化アクリロニトリル／ブタジエンコポリマーに基づく、ＣＡＳ  Ｎｏ．９０１０−８１−５）、ＮＥＰ  Ｒ０６０１Ａ（ヒドロキシ末端ポリジメチルシロキサンに基づく、ＣＡＳ  Ｎｏ．７０１３１−６７−８）およびＮＥＰ  Ｒ０７０１およびＮＥＰ  ０７０１Ｓ（ブタジエン／スチレン／２−ビニルピリジン共重合体に基づく、ＣＡＳ  Ｎｏ．２５０５３−４８−９）などの、Ｅｌｉｏｋｅｍ、Ｉｎｃ．によって供給されるゴム粒子を使用することができる。また、Ｄｏｗ  Ｃｈｅｍｉｃａｌ  Ｃｏ．，Ｐｈｉｌａｄｅｌｐｈｉａ，ＰＡ．からのＰＡＲＡＬＯＩＤ２３１４、ＰＡＲＡＬＯＩＤ２３００およびＰＡＲＡＬＯＩＤ２６００のＰＡＲＡＬＯＩＤの商品名で入手可能なもの、ならびに、Ｇａｎｚ  Ｃｈｅｍｉｃａｌ  Ｃｏ．Ｌｔｄ．，Ｏｓａｋａ，日本からのＳＴＡＰＨＹＬＯＩＤ  ＡＣ−３８３２などのＳＴＡＰＨＹＬＯＩＤ商品名で入手可能なものがある。
【０１１６】
反応性ガスまたは他の試薬で処理されて、例えば、粒子表面に極性基（例えば、ヒドロキシル基、カルボン酸基）を生成することによって粒子の外面を修飾されたゴム粒子もまた、本明細書の使用に適している。例示的な反応性ガスには、例えば、オゾン、Ｃｌ２、Ｆ２、Ｏ２、ＳＯ３、および酸化性ガスが含まれる。そのような試薬を使用してゴム粒子を表面修飾する方法は当技術分野で知られており、例えば、米国特許第５，３８２，６３５号、第５，５０６，２８３号、第５，６９３，７１４号、第５，９６９，０５３号に記載され、これらのそれぞれは、参照によりその全体が本明細書に組み込まれる。適切な表面修飾ゴム粒子は、Ｅｘｏｕｓｉａ  Ｃｏｒｐｏｒａｔｉｏｎによって商品名ＶＩＳＴＡＭＥＲで販売されているゴムなどの商業的供給源からも入手可能である。
【０１１７】
ゴム粒子が最初に乾燥形態で提供される場合、接着剤組成物を硬化する前に、そのような粒子が接着剤組成物中に十分に分散されることを確実にすることが有利であり得る。すなわち、ゴム粒子の凝集体は、好ましくは、個別の個々のゴム粒子を提供するように分解され、これは、乾燥ゴム粒子を接着剤組成物の他の成分と密接かつ完全に混合することによって達成され得る。
【０１１８】
増粘剤も有用である。
【０１１９】
安定剤および阻害剤を使用して、過酸化物の早期分解を制御および重合を防止することもできる。阻害剤は、ハイドロキノン、ベンゾキノン、ナフトキノン、フェナントロキノン、アントラキノン、およびそれらの置換化合物から選択することができる。２，６−ジ−ｔ−ブチル−４−メチルフェノールなどの様々なフェノールも阻害剤として使用することができる。阻害剤は、重合性接着剤組成物の硬化速度に悪影響を与えることなく、全組成物の約０．１重量％〜約１．０重量％の量で使用することができる。
【０１２０】
第１パートまたは第２パートの少なくとも１つはまた、スルフィミド、スルホンアミド、クエン酸、マレイン酸、コハク酸、フタル酸、ジカルボン酸、無水マレイン酸、マレイン酸二無水物、無水コハク酸、および無水フタル酸などの約１２以下のｐＫａを有する有機酸を含み得る。
【０１２１】
強化剤は、パートＢの組成物に使用することができる。使用が企図されるものには、その少なくとも一部は、イソホランジイソシアネートから形成されたウレタン結合を含む骨格を有する（メタ）アクリレート官能化ウレタン樹脂が含まれる。（メタ）アクリレート官能化ウレタン樹脂の例は、アルキレングリコール（ポリプロピレングリコールなど）、イソホランジイソシアネートおよびヒドロキシアルキル（メタ）アクリレート（ヒドロキシルエチルアクリレートなど）から作製されたウレタン（メタ）アクリレート樹脂である。  
たとえば、そのような（メタ）アクリレート官能化ウレタン樹脂の例には、テトラメチレングリコールウレタンアクリレートオリゴマーおよびプロピレングリコールウレタンアクリレートオリゴマーが含まれる。
【０１２２】
他の（メタ）アクリレート官能化ウレタン樹脂には、芳香族、脂肪族、または脂環式ジイソシアネートと反応し、ヒドロキシアクリレートでキャップされたポリエーテルまたはポリエステルに基づくウレタン（メタ）アクリレートオリゴマーが含まれる。二官能性ウレタンアクリレートオリゴマーは、例えば、イソホロンジイソシアネートで末端化され、２−ヒドロキシエチルアクリレートでキャップされているヘキサン二酸およびジエチレングリコールのポリエステル（ＣＡＳ  ７２１２１−９４−９）、トリエン−２，６−ジイソシアネートで末端化され、２−ヒドロキシエチルアクリレートでキャップされたポリプロピレングリコール（ＣＡＳ３７３０２−７０−８）、４，４’−メチレンビス（シクロヘキシルイソシアナート）で末端化され、２−ヒドロキシエチルアクリレートでキャップされたヘキサン二酸およびジエチレングリコールのポリエステル（ＣＡＳ  ６９０１１−３３−２）、トリレン−２，４−ジイソシアネートで末端化し、２−ヒドロキシエチルアクリレートでキャップしたヘキサン二酸、１，２−エタンジオール、および１，２プロパンジオールのポリエステル（ＣＡＳ６９０１１−３１−０）、４、４’−メチレンビス（シクロヘキシルイソシアナートで末端化し、２−ヒドロキシエチルアクリレートでキャップしたヘキサン二酸、１，２−エタンジオール、および１，２プロパンジオールのポリエステル（ＣＡＳ  ６９０１１−３２−１）、イソホロンジイソシアネートで末端化し、２−ヒドロキシエチルアクリレートでキャップしたヘキサン二酸およびジエチレングリコールのポリエステル（ＣＡＳ  ７２１２１−９４−９）、４，４’−メチレンビス（シクロヘキシルイソシアネート）で末端化され、２−ヒドロキシエチルアクリレートでキャップされたポリテトラメチレングリコールエーテル、イソホロンジイソシアネートで末端化され、２−ヒドロキシエチルアクリレートでキャップされヒドロキシ末端ポリブタジエンなどである。
【０１２３】
さらに他の（メタ）アクリレート官能化ウレタン樹脂は、４，４’−メチレンビス（シクロヘキシルイソシアネート）で末端化され、２−ヒドロキシエチルアクリレートおよび１−ドドサノールでキャップされた、ポリプロピレンなどの単官能性ウレタンアクリレートオリゴマーである。それらはまた、トリレン−２，４−ジイソシアネートで末端化され、２−ヒドロキシエチルメタクリレートでキャップされたポリテトラメチレングリコールエーテル、イソホロンジイソシアネートで末端化され、２−ヒドロキシエチルメタクリレートでキャップされたポリテトラメチレングリコールエーテル）、４、４’−メチレンビス（シクロヘキシルイソシアネート）で末端化され、２−ヒドロキシエチルメタクリレートでキャップされたポリテトラメチレングリコールエーテル、トリレン−２，４−ジイソシアネートで末端化され、２−ヒドロキシエチルメタクリレートでキャップされたポリプロピレングリコールなどの二官能性ウレタンメタアクリレートオリゴマーを含む。
【０１２４】
（メタ）アクリレート官能化ウレタン樹脂の製造に有用なアルキル（メタ）アクリレートには、とりわけ、イソボルニル（メタ）アクリレート、イソデシル（メタ）アクリレート、ラウリル（メタ）アクリレート、環状トリメチロールプロパンホルマールアクリレート、オクチルデシルアクリレート、テトラヒドロフルフリル（メタ）アクリレート、トリデシル（メタ）アクリレート、およびヒドロキシプロピル（メタ）アクリレートが含まれる。
【０１２５】
ヒドロキシアルキル（メタ）アクリレートには、２−ヒドロキシエチル（メタ）アクリレート、フェノキシエチル（メタ）アクリレート、Ｎ−ビニルカプロラクタム、Ｎ、Ｎ−ジメチルアクリルアミド、２（２−エトキシエトキシ）エチルアクリレート、カプロラクトンアクリレート、ポリプロピレングリコールモノメタクリレート、１，３−ブチレングリコールジメタクリレート、１，４−ブタンジオールジメタクリレート、１，６ヘキサンジオールジ（メタ）アクリレート、トリシクロデカンジメタノールジ（メタ）アクリレート、トリプロピレングリコールジアクリレート、エトキシル化トリメチロールプロパントリアクリレート、トリメチロールプロパントリアクリレート、トリス（２−ヒドロキシエチル）イソシアヌレートトリアクリレート、およびそれらの組み合わせが含まれる。
【０１２６】
さらに、いくつかの（メタ）アクリレート官能化ウレタン樹脂が市販されている。市販の樹脂の例には、Ｄｙｍａｘ  ＣｏｒｐｏｒａｔｉｏｎのＢＲ−３４５（２０１８年の「ＢＯＭＡＲ  Ｏｌｉｇｏｍｅｒｓ  Ｓｅｌｅｃｔｅｄ  Ｇｕｉｄｅ」１２ページで２５℃での名目粘度は４６，０００、ＤＭＡによるＴｇは−５７℃であるポリエーテルウレタンアクリレート「［ｉ］  ３Ｄ印刷樹脂の取引（［ｉ］ｄｅａｌ  ｆｏｒ  ３Ｄ  ｐｒｉｎｔｉｎｇ  ｒｅｓｉｎｓ）」としてＤｙｍａｘが販売促進している）、ＢＲ  ３０２、ＢＲ３７４−７４４ＢまたはＢＲ９００などの樹脂が含まれる。ＢＲ３７４１ＡＪは本明細書での使用に適した別の（メタ）アクリレート官能化ウレタン樹脂である。Ａ．  Ｐｒａｂｈａｋａｒらによる「ＩＤおよび２ＤＮＭＲ分光法によるポリプロピレングリコール（ＰＰＧ）およびイソホロンジイソシアネート（ＩＰＤＩ）ベースのポリウレタンプレポリマーの構造調査（Ｓｔｒｕｃｔｕｒａｌ  Ｉｎｖｅｓｔｉｇａｔｉｏｎｓ  ｏｆ  Ｐｏｌｙｐｒｏｐｙｌｅｎｅ  ｇｌｙｃｏｌ（ＰＰＧ）  ａｎｄ  Ｉｓｏｐｈｏｒｏｎｅ  ｄｉｉｓｏｃｙａｎａｔｅ（ＩＰＤＩ）−ｂａｓｅｄ  Ｐｏｌｙｕｒｅｔｈａｎｅ  Ｐｒｅｐｏｌｙｍｅｒ  ｂｙ  １Ｄ  ａｎｄ  ２Ｄ  ＮＭＲ  Ｓｐｅｃｔｒｏｓｃｏｐｙ）、Ｊ．Ｐｏｌｙｍ．Ｓｃ．：ＰａｒｔＡ：Ｐｏｌｙｍ．Ｃｈｅｍ．、４３、１１９６−１２０９（２００５）も参照。
【０１２７】
ＢＲ−３４５（（メタ）アクリレート官能化ウレタン樹脂）は、次の反応スキームに従って製造されていると見なすことができる。
【化３５】
2021534293.tif 000036
【０１２８】
追加の市販の（メタ）アクリレート官能化ウレタン樹脂には、ウレタン官能化（メタ）アクリレートも含まれ、本明細書で使用することができる。たとえば、ＵＣＢは、「ＥＢＥＣＲＹＬ」２６４（耐摩耗性、耐汚染性、靭性、柔軟性に優れた非黄変、速硬化性コーティングを与えるヘキサンジオールジ（メタ）アクリレート（「ＨＤＯＤＡ」）で１５％希釈した脂肪族ウレタントリアクリレート）、「ＥＢＥＣＲＹＬ」２６５（トリプロピレングリコールジアクリレート（「ＴＲＧＤＡ」）で２５％希釈した脂肪族ウレタントリアクリレート）、１２９０（アクリル化ポリオール希釈剤を含む六官能性脂肪族ウレタンアクリレート）、「ＥＢＥＣＲＹＬ」８３０１（優れた硬度、耐溶剤性、耐摩耗性を有する迅速な硬化を与えるアクリル化ポリオール希釈剤を含む六官能性脂肪族ウレタンアクリレート）、「ＥＢＥＣＲＹＬ」２２０（優れた硬度と耐溶剤性を備えた非常に高速な硬化を与えるアクリル化ポリオール希釈剤を含む多官能性芳香族ウレタンアクリレート、および「ＥＢＥＣＲＹＬ」６６０２（良好な硬度、引っかき抵抗性、耐摩耗性を有するコーティングを与える希釈された三官能性芳香族ウレタンアクリレートオリゴマー）などの「ＥＢＥＣＲＹＬ」の商標で入手可能なものを含む。などの「ＥＢＥＣＲＹＬ」の商標で入手可能なものを含みそのような材料の多くを商業的に販売している。
【０１２９】
さらに、Ｓａｒｔｏｍｅｒ  Ｃｏ．，Ｅｘｔｏｎ，Ｐａは、ＣＮ９４５Ａ６０（三官能性ウレタンアクリレート）、ＣＮ９４５Ｂ８５（三官能性ウレタンアクリレート）、ＣＮ９７０Ａ６０（ウレタンアクリレート）、ＣＮ９７０Ｅ６０（ウレタンアクリレート）、ＣＮ９７０Ａ８０（ウレタンアクリレート）、ＣＮ９７２（ウレタンアクリレート）、およびＣＮ９７５（六官能性ウレタン）を含む多くのそのような材料を販売している。
【０１３０】
使用される場合、（メタ）アクリレート官能化ウレタン樹脂は、約５重量パーセント〜約３５重量パーセント、例えば約２０重量パーセントの量で含まれ得る。
【０１３１】
実際には、パートＡおよびパートＢの組成物のそれぞれは、使用前にデバイス内の別個の封じ込め容器に収容され、使用時、２パートは、容器から現れ、混合されて基板表面に適用される。容器は、デュアルチャンバーカートリッジのチャンバーであり得、そこでは、別個のパートが、プランジャーを備えたチャンバーを通って、オリフィス（共通のものまたは隣接するものであり得る）を通り、次に混合ディスペンスノズルを通って進められる。または、容器は、同軸または並んだパウチであり得、これは、切断または引き裂かれ、その内容物が混合され、基板表面に適用され得る。
【０１３２】
本発明は、以下の実施例を検討することにより、より容易に理解されるであろう。
【実施例】
【０１３３】
実施例におけるＣＡまたはシアノアクリレートへの言及は、特に断りのない限り、それぞれ、ＥＣＡまたはエチル−２−シアノアクリレートを指す。Ｓ．ｄ．は、記録された平均値の標準偏差を表す。各平均値は、５つの複製サンプルの平均である。
＜ベンゾイルシクロヘキシチオ尿素（「ＢＣＨＴＵ」）付加物＞
【化３６】
2021534293.tif 000037
【０１３４】
コンデンサー、マグネチックスターラー、サーモプローブ、窒素パージおよび圧力平衡化添加漏斗を備えた２５０ｍＬの３つ口ＲＢＦに、ベンゾイルイソチオシアネート（２５．０ｇ、０．１５０モル）を添加し、続いてジクロロメタン（１００ｍＬ）を加えた。混合物を５℃未満の温度の氷水浴中で冷却し、その時点でシクロヘキシルアミン（１５．０ｇ、０．１５０モル）およびジクロロメタン（１００ｍＬ）を約３０分間かけてゆっくりと加えた。氷水浴を取り除き、反応混合物を窒素パージ下で一晩撹拌した。次に、反応混合物を４０℃の温度で真空濃縮して、オレンジ黄色の固体を得た。固体を真空中、５０℃の温度および１ｍＴｏｒｒ未満の圧力で９９％の収率で恒量まで乾燥させた。固体は、６７．８℃の融点を有すると決定された。
【０１３５】
表１を参照して、パートＡ組成物は、安定剤パッケージとして三フッ化ホウ素／メタンスルホン酸の組み合わせと共にＣＨＰと混合されたＥＣＡ、エチレン／酢酸ビニルコポリマーに基づき、パートＢの組成は、製造業者であるＳａｒｔｏｍｅｒが報告しているように、ベンゾイルチオ尿素またはベンゾイルチオウレタンの誘電体としてのＢＣＨＴＵ、（メタ）アクリル化ホスフェート、（メタ）アクリレート官能化ウレタン樹脂および充填剤の組み合わせと共に、アクリル化ウレタンエステル、ＨＰＭＡ、およびエポキシアクリレートに基づく接着剤系を調製した。
【０１３６】
各成分の具体的な量を表１に示す。
【表１】
2021534293.tif 000038
【０１３７】
【表２】
2021534293.tif 000039
【０１３８】
表１に記載の接着剤系は、接着剤系が間に配置された状態で重なり合ってオフセット方式で嵌合され、室温で２４時間硬化する一対の基板に適用された。接着剤系は、基材間に接着剤結合を形成した。
【国際調査報告】
2021534293.tif 000059
2021534293.tif 000060
2021534293.tif 000061